(57)【特許請求の範囲】
【請求項１】
耐熱性繊維（ただし、金属繊維を除く。）からなる布帛であって、
前記耐熱性繊維上にケイ酸塩の粉粒体とバインダー成分とを含み、
前記ケイ酸塩の粉粒体が、前記バインダー成分を介して前記布帛表面及び前記布帛内部の前記耐熱性繊維上に含まれる、集塵フィルター用布帛。
【請求項２】
前記バインダー成分が、分子構造内に側鎖及び分岐のない熱可塑性樹脂、又は、シリコーンオイルである、請求項１に記載の集塵フィルター用布帛。
【請求項３】
前記ケイ酸塩の粉粒体と前記バインダー成分との含有比率（ケイ酸塩の粉粒体の含有量（ｇ／ｍ２）／バインダー成分の含有量（ｇ／ｍ２））が１０／９０〜９０／１０である、請求項１又は２に記載の集塵フィルター用布帛。
【請求項４】
前記耐熱性繊維布帛が織物であり、かつ、該織物を構成する緯糸がマルチフィラメント糸からなるバルキー加工糸とマルチフィラメント糸からなるヤーンとの合撚糸である、請求項１〜３のいずれか１項に記載の集塵フィルター用布帛。
【請求項５】
前記ケイ酸塩の粉粒体が、層状ケイ酸塩である、請求項１〜４のいずれか１項に記載の集塵フィルター用布帛。
【請求項６】
前記耐熱性繊維がガラス繊維である、請求項１〜５のいずれか１項に記載の集塵フィルター用布帛。
【請求項７】
前記ガラス繊維を構成するガラス組成物が、ＳｉＯ２の含有量が６４．０〜６６．０質量％、Ａｌ２Ｏ３の含有量が２４．０〜２６．０質量％、ＭｇＯの含有量が９．０〜１１．０％、その他成分の含有量が３質量％以下（０質量％を含む。）である、請求項６に記載の集塵フィルター用布帛。
【請求項８】
下記評価方法により測定される耐折性が、経方向が２０００回以上、緯方向が２０００回以上である、請求項１〜７のいずれか１項に記載の集塵フィルター用布帛。
（評価方法）
布帛を、マッフル炉にて４００℃、２４時間熱暴露し、自然冷却した後、布帛の経方向及び緯方向について、ＪＩＳ  Ｒ  ３４２０：２０１３  ７．１４に準じ、折り曲げクリンプのＲを０．３８ｍｍ、荷重を９．８Ｎとして、測定、算出する。
【発明の詳細な説明】
【技術分野】
【０００１】
本発明は、集塵フィルター用布帛に関し、より詳しくは、バグフィルター等耐折性が求められる集塵フィルターとして有用な、集塵フィルター用布帛に関する。
【背景技術】
【０００２】
都市ゴミ焼却炉、産業廃棄物焼却炉、石炭専焼ボイラー、金属溶融炉等において発生する排ガス中のダスト（飛灰）を捕捉するための集塵機に使用されるフィルター材として主に耐熱性繊維からなる布帛が使用されている。
【０００３】
一般的に、都市ゴミの焼却炉の排ガスのろ過には、バグフィルター方式が採用されている。具体的に、バグフィルター方式は、耐熱性繊維からなる布帛を用い、バグ（例えば、直径１２０〜１７０ｍｍ、長さ４〜７ｍの円筒状）を縫製し、該バグを集塵装置内に多数本設置する。そして、バグの外側面から含塵排気ガス（通常、ガス温度は１３０〜２８０℃）が流入し、ガス中のダストがバグの外側面で集塵され、排気ガスのみがバグ内側面から流出して行く。この場合、バグは、焼却炉の稼働時間の経過とともに圧損が大きくなり、ろ過性能に悪影響を及ぼすことから、バグの外側面に集積したダストを随時払い落とす必要がある。ダストの払い落としの方法としては、振動式、逆洗式、パルス式が一般的である。例えば、パルス式の場合、バグ上部のノズルからバグの内部に圧搾空気を瞬間的（例えば約０．１〜０．３秒）噴射しバグの外側面のダストを払い落とす。この場合の噴射空気圧は、例えば５〜７ｋｇ／平方ｃｍと高く、一定時間（例えば１〜３ｍｉｎ）毎に噴射される。これらのダストの払い落としの際、バグフィルターを構成する耐熱性繊維からなる布帛は、繰り返し屈曲される。従って、該布帛は、耐折性が求められる。
【０００４】
バグフィルター用布帛として、耐酸性ガラスのガラス繊維束から成るガラス繊維織物と、前記ガラス繊維織物を被覆する樹脂被覆層とを備えるバグフィルター用ガラス繊維織物であって、前記耐酸性ガラスは、ＳｉＯ２、Ａｌ２Ｏ３、ＣａＯ、ＭｇＯ、Ｂ２Ｏ３、及びＲ２Ｏ（ＲはＮａ又はＫ）を成分として含み、当該耐酸性ガラスの全質量を１００質量％としたときの各成分の含有量は、ＳｉＯ２が５５〜６０質量％、Ａｌ２Ｏ３が１０〜１４質量％、ＣａＯとＭｇＯとが合計で２０〜２８質量％、Ｂ２Ｏ３が１質量％以下及びＲ２Ｏが１質量％以下であり、前記樹脂被覆層は、四フッ化エチレン樹脂、グラファイト及びシリコーン樹脂を含む樹脂組成物で被覆処理することにより形成されているバグフィルター用ガラス繊維織物が知られている（例えば、特許文献１参照）。該織物によれば、耐酸性及び耐熱性に優れ、高温及び酸性の環境下においても、引張強度及び耐折性が劣化し難いバグフィルター用ガラス繊維織物を提供することが可能となるとされている。
【先行技術文献】
【特許文献】
【０００５】
【特許文献１】特開２００９−２３３４８１号公報
【発明の概要】
【発明が解決しようとする課題】
【０００６】
特許文献１では、ガラス繊維織物を被覆する樹脂被覆層を、四フッ化エチレン樹脂、グラファイト及びシリコーン樹脂を含むものとすることが開示されている。そして、同文献の実施例では、上記織物の高温環境下における耐折性は、前述したバグフィルター方式の通常のガス温度の範囲内である、雰囲気温度２５０℃、１００時間の条件で熱暴露した後に評価されている。
【０００７】
しかしながら、本発明者が検討したところ、上記特許文献１で開示された織物は、２５０℃を超える雰囲気温度、例えば、４００℃に熱暴露した場合、耐折性が大きく低下する場合があるという問題があることを知得した。
【０００８】
そこで、本発明は、上記問題を解決し、２５０℃を超える雰囲気温度においても、耐折性に優れる、布帛の提供を課題とする。
【課題を解決するための手段】
【０００９】
例えば、前述した特許文献１では、シリコーン樹脂が耐折性に寄与するとされている。具体的に、特許文献１の、樹脂被覆層を、シリコーン樹脂を含まないものとした比較例２は、他の実施例に比較して耐折性が劣るものとなるものとして開示されている。しかしながら、本発明者は、該織物は、２５０℃を超える雰囲気温度、例えば、４００℃に熱暴露した場合、耐折性が大きく低下する場合があるという問題があることを知得した。この理由について本発明者が検討したところ、以下のように推測した。すなわち、該織物は、元々２５０℃での熱暴露のみを想定されたものであって、２５０℃を超える雰囲気温度での熱暴露を想定されていない。そして、該織物を、２５０℃を超える雰囲気温度に晒したとき、四フッ化エチレン樹脂及び／又はシリコーン樹脂が、燃焼、又は、酸化等により変性してしまい、当初想定された耐折性が発揮できなくなると推測した。
【００１０】
そして、本発明者は、上記問題を解決すべく検討を重ねたところ、２５０℃を超える雰囲気温度での熱暴露後における耐折性向上には、例えば、特許文献１には全く記載も示唆もされていない、ケイ酸塩粉粒体を用いることが効果的であることを見出した。本発明は、これらの知見に基づいて、さらに検討を重ねることにより完成された発明である。
【００１１】
すなわち、本発明は、下記に掲げる態様の発明を提供する。
項１．耐熱性繊維（ただし、金属繊維を除く。）からなる布帛であって、前記耐熱性繊維上にケイ酸塩の粉粒体とバインダー成分とを含み、前記ケイ酸塩の粉粒体が、前記バインダー成分を介して前記布帛表面及び前記布帛内部の前記耐熱性繊維上に含まれる、集塵フィルター用布帛。
項２．前記バインダー成分が、分子構造内に側鎖及び分岐のない熱可塑性樹脂、又は、シリコーンオイルである、請求項１に記載の集塵フィルター用布帛。
項３．前記ケイ酸塩の粉粒体と前記バインダー成分との含有比率（ケイ酸塩の粉粒体の含有量（ｇ／ｍ２）／バインダー成分の含有量（ｇ／ｍ２））が１０／９０〜９０／１０である、項１又は２に記載の集塵フィルター用布帛。
項４．前記耐熱性繊維布帛が織物であり、かつ、該織物を構成する緯糸がマルチフィラメント糸からなるバルキー加工糸とマルチフィラメント糸からなるヤーンとの合撚糸である、項１〜３のいずれか１項に記載の集塵フィルター用布帛。
項５．前記ケイ酸塩の粉粒体が、層状ケイ酸塩である、項１〜４のいずれか１項に記載の集塵フィルター用布帛。
項６．前記耐熱性繊維がガラス繊維である、項１〜５のいずれか１項に記載の集塵フィルター用布帛。
項７．前記ガラス繊維を構成するガラス組成物が、ＳｉＯ２の含有量が６４．０〜６６．０質量％、Ａｌ２Ｏ３の含有量が２４．０〜２６．０質量％、ＭｇＯの含有量が９．０〜１１．０％、その他成分の含有量が３質量％以下（０質量％を含む。）である、項６に記載の集塵フィルター用布帛。
項８．下記評価方法により測定される耐折性が、経方向が２０００回以上、緯方向が２０００回以上である、請求項１〜６のいずれか１項に記載の集塵フィルター用布帛。
（評価方法）
布帛を、マッフル炉にて４００℃、２４時間熱暴露し、自然冷却した後、布帛の経方向及び緯方向について、ＪＩＳ  Ｒ  ３４２０：２０１３  ７．１４に準じ、折り曲げクリンプのＲを０．３８ｍｍ、荷重を９．８Ｎとして、測定、算出する。
【発明の効果】
【００１２】
本発明の集塵フィルター用布帛によれば、耐熱性繊維からなる布帛であって、前記耐熱性繊維上にケイ酸塩の粉粒体を含むことから、２５０℃を超える雰囲気温度においても、耐折性に優れることができる。
【図面の簡単な説明】
【００１３】
【図１】本発明の布帛に含まれる処理剤の含有形態の一例を示す、走査型電子顕微鏡写真である。
【発明を実施するための形態】
【００１４】
以下、本発明の製造方法について詳細に説明する。
【００１５】
（耐熱性繊維布帛）
本発明の布帛は、耐熱性繊維からなる。
【００１６】
本発明において、耐熱性繊維とは、温度２５０℃の雰囲気下に暴露しても、性能劣化が少ない繊維をいう。耐熱性繊維としては、融点、軟化点及び熱分解温度のうち最も低いものが４００℃以上であることが好ましく、５００℃以上がより好ましく、６００℃以上がさらに好ましい。
【００１７】
本発明において、耐熱性繊維の融点及び軟化点は、示差走査熱量測定（ＤＳＣ）における吸熱ピーク温度を意味する。また、本発明において、耐熱性繊維の熱分解温度は、窒素雰囲気下で熱重量分析（ＴＧＡ）を行った場合に、繊維の重量が５％減少するときの温度を意味する。融点又は軟化点が４００℃以上の耐熱性繊維としては、例えば、融点又は軟化点が４００℃以上の無機繊維（例えば、ガラス繊維、炭素繊維、セラミック繊維、鉱物繊維等）が挙げられる。また、熱分解温度が４００℃以上の耐熱性繊維としては、例えば、上記融点又は軟化点が４００℃以上の耐熱性繊維の他、熱分解温度が４００℃以上の有機繊維、例えば、パラ系アラミド系繊維、メタ系アラミド系繊維、ポリベンズオキサゾール系繊維（ＰＢＯ系繊維）、ポリイミド系繊維、ポリベンズイミダゾール系繊維（ＰＢＩ系繊維）、ポリアリレート系繊維、ポリフェニレンサルファイド系繊維（ＰＰＳ系繊維）、ポリテトラフルオロエチレン系繊維（ＰＴＦＥ系繊維）等が挙げられる。
【００１８】
上記ガラス繊維を構成するガラス材料としては、特に制限されず、公知のガラス材料を用いることができる。ガラス材料として、具体的には、無アルカリガラス（Ｅガラス）、耐酸性の含アルカリガラス（Ｃガラス）、高強度・高弾性率ガラス（Ｓガラス、Ｔガラス等）、耐アルカリ性ガラス（ＡＲガラス）等が挙げられる。これらのガラス材料の中でも、２５０℃を超える雰囲気温度の条件下に熱暴露した場合に、耐折性がより一層優れたものとするという観点から、ガラス繊維を構成するガラス組成物が、ＳｉＯ２の含有量が６４．０〜６６．０質量％、Ａｌ２Ｏ３の含有量が２４．０〜２６．０質量％、ＭｇＯの含有量が９．０〜１１．０％、その他成分の含有量が３質量％以下（０質量％を含む。）とすることが一層好ましい。
【００１９】
上記炭素繊維としては、特に制限されず、例えば、ＰＡＮ系、ピッチ系等が挙げられる。上記セラミック系繊維としては、特に制限されず、例えば、アルミナ繊維、シリカ繊維、ムライト繊維、ジルコニア繊維、炭化ケイ素繊維等が挙げられる。上記鉱物繊維としては、特に制限されず、例えば、バサルト繊維等が挙げられる。
【００２０】
上記耐熱性繊維の中でも、２５０℃を超える雰囲気温度の条件下に熱暴露した場合に、耐折性がより一層優れたものとするという観点から、融点、軟化点及び熱分解温度のうち最も低いものが４００℃以上の無機繊維がより好ましく、ガラス繊維が特に好ましい。
【００２１】
本発明において、耐熱性繊維は長繊維、短繊維のいずれでもよい。布帛の引張強さ等機械的特性をより一層優れたものとする観点からは、長繊維が好ましい。長繊維としては、１本の連続した単繊維からなるモノフィラメント糸、複数の連続した単繊維からなるマルチフィラメント糸が挙げられ、２５０℃を超える雰囲気温度の条件下に熱暴露した場合に、耐折性がより優れたものとするという観点から、マルチフィラメント糸が好ましい。また、本発明の布帛において、繊維成分における耐熱性繊維の質量割合としては、例えば、８０質量％以上が挙げられ、９０質量％以上が好ましく、１００質量％がより好ましい。
【００２２】
上記長繊維とする場合、本発明の布帛の形態としては、織物、編物、不織布（フェルトを含む。）、又はこれらを組み合わせたものとすることができる。織物とする場合、機械的特性と、集塵性とをより高める観点から、経糸はマルチフィラメント糸であるヤーン、緯糸はマルチフィラメント糸からなるバルキー加工糸（嵩高加工糸）とすることが好ましい。上記ヤーンは、単糸、合撚糸等が挙げられ、２５０℃を超える雰囲気温度の条件下に熱暴露した場合に、耐折性がより優れたものとするという観点から、合撚糸が好ましい。合撚糸の構成について特に限定されないが、例えば、２５０℃を超える雰囲気温度の条件下に熱暴露した場合に、耐折性がより一層優れたものとするという観点から、単糸ヤーン４〜８本をＳ方向又はＺ方向に下撚りされ１本とされたもの２〜４本を、下撚りと反対方向に上撚りされた合撚糸とすることが好ましく挙げられる。また、織物とする場合、機械的特性と、集塵性とをより高めつつ、熱処理前の緯方向における耐折性がより一層優れたものとするという観点から、上記マルチフィラメント糸からなるバルキー加工糸に代えて、マルチフィラメント糸からなるバルキー加工糸とマルチフィラメント糸からなるヤーンとの合撚糸とすることが好ましい。ヤーン、バルキー加工糸とヤーンとの合撚糸、の撚り数としては、特に制限されないが、例えば、上記観点から、上撚りで２〜５回／２５ｍｍが好ましく、３．０〜４．５回／２５ｍｍがより好ましく挙げられる。
【００２３】
上記経糸をヤーン、緯糸をバルキー加工糸とする織物とする場合、ヤーンのフィラメント直径（単繊維径）は、例えば、４〜９μｍが挙げられ、２５０℃を超える雰囲気温度の条件下に熱暴露した場合に、耐折性がより優れたものとするという観点から、４〜７μｍがより好ましく、４．５〜５．５μｍが特に好ましい。一方、上記の場合、バルキー加工糸のフィラメント直径（単繊維径）としては、例えば、４〜９μｍが挙げられ、２５０℃を超える雰囲気温度の条件下に熱暴露した場合に、耐折性がより優れたものとするという観点から、４〜７μｍがより好ましく、４．５〜５．５μｍが特に好ましい。また、緯糸を、マルチフィラメント糸からなるバルキー加工糸とマルチフィラメント糸からなるヤーンとの合撚糸とする場合、フィラメント直径は、例えば、４〜９μｍが挙げられ、２５０℃を超える雰囲気温度の条件下に熱暴露した場合に、耐折性がより優れたものとするという観点から、４〜７μｍがより好ましく、４．５〜５．５μｍが特に好ましい。
【００２４】
本発明において、布帛を、経糸をヤーン、緯糸をバルキー加工糸とする織物とする場合、ヤーンの番手としては、例えば、３０〜６００ｔｅｘが挙げられ、機械的特性と、集塵性とをより高める観点から、５０〜４５０ｔｅｘがより好ましく、機械的特性と、集塵性とをより高めつつ、２５０℃を超える雰囲気温度の条件下に熱暴露した場合に、耐折性が一層優れたものとするという観点から、１００〜２００ｔｅｘがより好ましい。一方、上記の場合、バルキー加工糸の番手としては、例えば、３０〜６００ｔｅｘが挙げられ、機械的特性と、集塵性とをより高める観点から、５０〜５００ｔｅｘがより好ましく、機械的特性と、集塵性とをより高めつつ、２５０℃を超える雰囲気温度の条件下に熱暴露した場合に、耐折性が一層優れたものとするという観点から、２８０〜３５０ｔｅｘがより好ましい。また、緯糸を、前記したマルチフィラメント糸からなるバルキー加工糸とマルチフィラメント糸からなるヤーンとの合撚糸とする場合、該合撚糸全体の番手としては、例えば、３０〜６００ｔｅｘが挙げられ、機械的特性と、集塵性とをより高める観点から、５０〜５００ｔｅｘがより好ｍましく、機械的特性と、集塵性とをより高めつつ、２５０℃を超える雰囲気温度の条件下に熱暴露した場合に、耐折性が一層優れたものとするという観点から、２００〜４００ｔｅｘがより好ましい。さらに、緯糸を、前記したマルチフィラメント糸からなるバルキー加工糸とマルチフィラメント糸からなるヤーンとの合撚糸とする場合、上記効果を特に優れたものとする観点から、該合撚糸を構成する、バルキー加工糸とヤーンとの単位長さあたりの質量比（バルキー加工糸の単位長さあたりの質量（ｔｅｘ）／ヤーンの単位長さあたりの質量（ｔｅｘ））は、３〜２０が好ましく、５〜１５がより好ましく、８〜１２が特に好ましい。
【００２５】
本発明において、布帛を、経糸をヤーン、緯糸をバルキー加工糸又はバルキー加工糸とヤーンとの合撚糸とする織物とする場合、織組織としては限定されず、例えば、平織、朱子織、綾織、斜子織、畦織、経二重織、緯二重織、二重織等が挙げられる。２５０℃を超える雰囲気温度の条件下に熱暴露した場合に、耐折性がより優れたものとするという観点から、二重織組織が好ましい。本発明の布帛において、織密度としては、特に限定されないが、例えば、布帛を、経糸をヤーン、緯糸をバルキー加工糸とする織物とする場合、経糸（ヤーン）が２０〜８０本／２５ｍｍが好ましく、４０〜６０本がより好ましい。また、緯糸（バルキー糸又は）は、２０〜８０本／２５ｍｍが好ましく、３０〜６０本がより好ましい。また、本発明において、耐熱性繊維からなる布帛（処理剤を除く。）の質量（ｇ／ｍ２）としては、特に制限されないが、例えば、５００〜１５００ｇ／ｍ２が挙げられ、７００〜１１００ｇ／ｍ２が好ましい。また、本発明において、耐熱性繊維からなる布帛（処理剤を除く。）の厚さ（ｍｍ）としては、特に制限されないが、例えば、０．３〜１．５ｍｍが挙げられ、０．６〜１．２ｍｍが好ましい。
【００２６】
（ケイ酸塩の粉粒体）
本発明の布帛は、耐熱性繊維上にケイ酸塩の粉粒体を含む。
【００２７】
ケイ酸塩の粉粒体を耐熱性繊維上に含むものとすることにより、２５０℃を超える雰囲気温度の条件下に熱暴露した場合に、耐折性が優れたものとなる機序としては、以下のように考えることができる。
【００２８】
すなわち、例えば、前述した特許文献１では、シリコーン樹脂が耐折性に寄与するとされているところ、同文献に開示された織物は、元々２５０℃での熱暴露のみを想定されたものであって、２５０℃を超える雰囲気温度での熱暴露を想定されていない。そして、本発明者は、該織物を、２５０℃を超える雰囲気温度に晒したとき、四フッ化エチレン樹脂及び／又はシリコーン樹脂が、燃焼、又は、酸化等により変性してしまい、当初想定された耐折性が発揮できなくなると推測した。
【００２９】
一方、本発明によれば、耐折性を向上させる目的で、特許文献１のような樹脂ではなく、無機化合物であるケイ酸塩の粉粒体を耐熱性繊維上に含むものとすることにより、得られる布帛は耐熱性が向上するとともに、耐熱性繊維間の滑り性が向上することから、結果、２５０℃を超える雰囲気温度の条件下に熱暴露した場合にも、耐折性が優れたものとなると考えられる。
【００３０】
本発明において、ケイ酸塩の粉粒体としては、例えば、マイカ（白雲母、金雲母、合成雲母を含む。）、タルク、カオリン、モンモリロナイト等が挙げられる。中でも、２５０℃を超える雰囲気温度の条件下に熱暴露した場合に、耐折性がより優れたものとするという観点から、層状ケイ酸塩が好ましく、白雲母、金雲母、合成雲母がより好ましく、金雲母が特に好ましい。
【００３１】
本発明において、ケイ酸塩の粉粒体の粒径は特に限定されないが、例えば、レーザー回折／散乱式粒度分布測定装置（堀場製作所社製の商品名ＬＡ−９２０）を用いて測定された、ケイ酸塩の粉粒体の粒度分布における積算値が５０％になる粒度が０．１〜２００μｍが挙げられ、１〜１００μｍが好ましく挙げられ、１〜５０μｍがより好ましく挙げられ、１〜１０μｍが特に好ましく挙げられる。
【００３２】
本発明において、本発明の布帛全体の質量（ｇ／ｍ２）に対する、ケイ酸塩の粉粒体の含有量（ｇ／ｍ２）の割合（付着量）としては、特に限定されないが、例えば、０．１〜１０．０質量％が挙げられ、０．１〜２．５質量％が好ましく挙げられ、１．０〜２．５質量％がより好ましく挙げられる。
【００３３】
（バインダー成分）
本発明において、バインダー成分は、上記ケイ酸塩の粉粒体を耐熱性繊維上に保持する役割を果たす。バインダー成分としては、固体状、液体状いずれでもよい。中でも、本発明の布帛をバグフィルターとする場合、布帛をバグとする際に縫製をよりしやすくするという観点から、バインダー成分は、分子構造内に側鎖及び分岐のない熱可塑性樹脂、又はシリコーンオイルとすることが好ましい。すなわち、上記熱可塑性樹脂又はシリコーンオイルを含むものとすることにより、針との動摩擦係数をより減少させ、針通し性をより向上させる。分子構造内に側鎖及び分岐のない熱可塑性樹脂としては、例えば、塩化ビニル樹脂、ポリフェニレンサルファイド樹脂、ナイロン６樹脂、ポリアセタール樹脂、ポリエチレン樹脂、ポリテトラフルオロエチレンが好ましく挙げられ、中でも、ナイロン６樹脂、ポリアセタール樹脂、ポリエチレン樹脂、ポリテトラフルオロエチレン樹脂がより好ましく、ポリテトラフルオロエチレンが特に好ましい。また、シリコーンオイルとしては、特に限定されず、例えば、ジメチルシリコーンオイル、メチルハイドロジェンシリコーンオイル、メチルフェニルシリコーンオイル、メチルフェニルシリコーンオイル、ジメチルシリコーンオイル、ジメチルシリコーンオイル等が挙げられる。また、針通し性をより向上させつつ、２５０℃を超える雰囲気温度の条件下に熱暴露した場合に、耐折性がより優れたものとするという観点からは、バインダー成分は、分子構造内に側鎖及び分岐のない熱可塑性樹脂とすることが好ましい。バインダー成分は、１種類単独で使用してもよいし、２種類以上を組み合わせて使用してもよい。
【００３４】
本発明において、本発明の布帛全体の質量（ｇ／ｍ２）に対する、バインダー成分の含有量（ｇ／ｍ２）の割合（付着量）としては、特に限定されないが、例えば、０．５〜５質量％が挙げられ、１．０〜３．０質量％が好ましく挙げられる。
【００３５】
本発明において、ケイ酸塩の粉粒体とバインダー成分との含有比率（ケイ酸塩の粉粒体の含有量（ｇ／ｍ２）／バインダー成分との含有量（ｇ／ｍ２））については、特に制限されないが、例えば、１０／９０〜９０／１０が挙げられ、２５０℃を超える雰囲気温度の条件下に熱暴露した場合に、耐折性がより一層優れたものとするという観点から、４０／６０〜６０／４０がより好ましく挙げられる。
【００３６】
図１は、本発明の布帛に含まれるケイ酸塩の粉粒体とバインダー成分の含有形態の一例を示す、走査型電子顕微鏡写真である。図１に示すように、本発明において、ケイ酸塩の粉粒体とバインダー成分は、本発明の布帛表面及び布帛内部の耐熱性繊維上に含まれることがより好ましい。
【００３７】
本発明の布帛は、ケイ酸塩の粉粒体及びバインダー成分以外の成分として、ガス状ダイオキシン類やＮＯｘ等を分解し、ガスを浄化するための触媒を含むものとすることができる。該触媒としては公知のものが挙げられ、例えば、五酸化バナジウム等が挙げられる。また、上記触媒を担持する担体も公知のものを使用することができる。触媒の、本発明の布帛への担持方法も、公知の方法を採用することができる。
【００３８】
本発明の布帛の通気度としては、ガス通過性と集塵性とを両立させる観点から、例えば、３〜２０（ｃｃ／ｃｍ２／ｓ）が挙げられ、５〜１５（ｃｃ／ｃｍ２／ｓ）が好ましく挙げられる。また、本発明の布帛の引張強さとしては、例えば、経方向が１３００Ｎ／２５ｍｍ以上、緯方向が８００Ｎ／２５ｍｍ以上が挙げられ、経方向及び緯方向が２０００〜６０００Ｎ／２５ｍｍ以上が好ましく挙げられる。
【００３９】
本発明の布帛の質量（ｇ／ｍ２）としては、特に制限されないが、例えば、５００〜１５００ｇ／ｍ２が挙げられ、７００〜１１００ｇ／ｍ２が好ましい。また、本発明の布帛の厚さ（ｍｍ）としては、特に制限されないが、例えば、０．３〜１．５ｍｍが挙げられ、０．６〜１．２ｍｍが好ましい。
【００４０】
また、本発明の布帛は、耐熱性繊維からなる布帛であって、前記耐熱性繊維上に、ケイ酸塩の粉粒体とバインダー成分とを含むことから、２５０℃を超える雰囲気温度、例えば雰囲気温度４００℃の条件下に熱暴露した場合においても、耐折性に優れる。本発明の布帛が備える耐折性としては、具体的には、以下に示す評価方法により測定される耐折性が経方向が２０００回以上、緯方向が２０００回以上、が好ましく、経方向が１００００回以上、緯方向が１００００回以上、がより好ましく、経方向が２００００回以上、緯方向が１００００回以上、が特に好ましい。
【００４１】
（評価方法）
布帛を、マッフル炉にて４００℃、２４時間熱暴露し、自然冷却した後、布帛の経方向及び緯方向について、ＪＩＳ  Ｒ  ３４２０：２０１３  ７．１４に準じ、折り曲げクリンプのＲを０．３８ｍｍ、荷重を９．８Ｎとして、測定、算出する。
【００４２】
本発明の布帛は、集塵フィルター用に用いられ、特に、バグフィルター用に好適に用いられる。そして、本発明の布帛は、２５０℃を超える雰囲気温度、例えば雰囲気温度４００℃の条件下に熱暴露した場合においても、耐折性に優れることから、本発明の布帛を前記したガスを浄化するための触媒を含むものとし、脱硝に好ましい温度域である３００℃以上４００℃以下の温度範囲内で使用すれば、通常、バグフィルターの後段でおこなう触媒脱硝工程における排ガス再加熱が不要となり、ＣＯ２削減に大きく寄与することも可能となる。
【００４３】
本発明の布帛の製造方法は特に限定されない。例えば、まず、耐熱性繊維からなる布帛を準備する。そして、ケイ酸塩の粉粒体と、バインダー成分とを含む溶液を準備し、スプレー法、ディップ法等公知の手法により、上記処理剤を、該布帛を構成する耐熱性繊維に付着させ、乾燥し、溶媒を除去することにより、本発明の布帛を得ることができる。
【実施例】
【００４４】
以下に、実施例及び比較例を示して本発明を詳細に説明する。ただし、本発明は、実施例に限定されない。
【００４５】
１．評価方法
各実施例につき、以下の方法により評価をおこなった。
【００４６】
（１）ガラス繊維を構成するガラス組成物の組成及び質量比（質量％）
アルカリ融解−ＩＣＰ発光分光分析法及び原子吸光光度法により測定した。
（２）ガラス繊維のフィラメント径（μｍ）
ＪＩＳ  Ｒ  ３４２０：２０１３  ７．６．１  Ａ法に準じ、測定、算出した。
（３）ガラス糸（ヤーン、バルキー加工糸、及び、ヤーンとバルキー加工糸との合撚糸）の番手（ｔｅｘ）
ＪＩＳ  Ｒ  ３４２０  ２０１３  ７．１に準じ、測定、算出した。なお、ヤーンとバルキー加工糸との合撚糸を構成するバルキー加工糸とヤーンとの単位長さあたりの質量比については、該合撚糸を１ｍ採取し、該採取した合撚糸を解撚させてバルキー加工糸とヤーンに分離し、分離したバルキー加工糸とヤーンの質量についてＪＩＳ  Ｒ  ３４２０  ２０１３  ７．１に準じて測定、算出し、得られたそれぞれの値から前記質量比を求めた。
（４）ヤーン、及び、ヤーンとバルキー加工糸との合撚糸、の撚り数（回／２５ｍｍ）
ＪＩＳ  Ｒ  ３４２０：２０１３  ７．５に準じ、測定、算出した。
（５）ガラス繊維織物の織密度（本／２５ｍｍ）
得られた布帛を用い、ＪＩＳ  Ｒ  ３４２０  ２０１３  ７．９に従い、経、緯糸の織密度を測定、算出した。
（６）布帛の厚さ（μｍ）
ＪＩＳ  Ｒ  ３４２０  ２０１３  ７．１０．１Ａ法に従い、マイクロメータを用いて０．００１ｍｍ（１μｍ）の桁まで測定した。これを５か所についておこない、該５か所の平均値をＪＩＳ  Ｚ  ８４０１規則Ｂによって数値を丸め、０．００１ｍｍ（１μｍ）の桁まで算出した。
（７）布帛の質量（ｇ／ｍ２）
ＪＩＳ  Ｒ  ３４２０  ２０１３  ７．２に従い、測定及び算出した。
（８）処理剤の付着量（質量％）、各組成比（質量部）
ガラス繊維に付着する処理剤の各組成比については、後述する処理液中における各成分の固形分濃度から求めた。また、ケイ酸塩の粉粒体の付着量について、まず、得られた布帛のバインダー成分の付着量を、ＪＩＳ  Ｒ  ３４２０：２０１３  ７．３．２に準じ、測定、算出した。そして、得られたバインダー成分の付着量と、上記求めた各組成比から、布帛のケイ酸塩の粉粒体の付着量を算出した。
（９）布帛の通気度（ｃｃ／ｃｍ２／ｓ）
ＪＩＳ  Ｒ  ３４２０  ７．１３に準じ、測定、算出した。
（１０）布帛の耐折性（回）
前述した方法にて、得られた布帛の熱暴露前及び熱暴露後の耐折性を測定、算出した。
（１１）布帛の引張強さ（Ｎ／２５ｍｍ）
ＪＩＳ  Ｒ  ３４２０：２０１３  ７．４に準じ、定速荷重形引張試験法により、試験片を長さ２５０ｍｍ、幅２５ｍｍとして、引張試験機としてＯＲＩＥＮＴＥＣ社製商品名ＲＴＣ−１３１０Ａを用い、つかみ間隔１５０ｍｍ、速度２００ｍｍ／ｍｉｎの条件にて、測定、算出した。なお、経方向及び緯方向について、上記（１０）の評価における熱暴露の前後の布帛の引張強さを測定、算出した。
【００４７】
２．使用したガラス繊維を構成するガラス組成物
以下のガラス組成物からなるガラス繊維を使用した。
（１）ガラス組成物Ａ：ＳｉＯ２が６５．０質量％、Ａｌ２Ｏ３が２５．０質量％、ＭｇＯが１０．０質量％であるガラス組成物
（２）ガラス組成物Ｂ：ＳｉＯ２が６１．９質量％、Ａｌ２Ｏ３が１９．４質量％、ＭｇＯが１５．３質量％、残部がＮ２Ｏ、Ｋ２Ｏ、Ｆｅ２Ｏ３、ＣａＯ及びＢ２Ｏ３であるガラス組成物
【００４８】
３．各実施例の説明
【００４９】
（実施例１）
経糸として、ユニチカ株式会社製商品名Ｄ４５０  ６／２  ３．８Ｓ（Ｄ４５０  １／０  １Ｚを６本下撚りしたものを２本上撚りした合撚糸、上撚り数３．８回／２５ｍｍ、フィラメント径５．０μｍ、番手１３４．４ｔｅｘ）、緯糸として、ユニチカ株式会社製商品名ＳＴＤ３００（バルキー加工糸、フィラメント径５．０μｍ、番手３０２．０ｔｅｘ）を用いた。なお、経糸、緯糸とも、ガラス繊維を構成するガラス組成物は上記ガラス組成物Ａとした。
【００５０】
上記経糸、及び緯糸を用い、二重織組織で製織（経糸密度４８本／２５ｍｍ、緯糸密度４７本／２５ｍｍ）し、温度６８０℃、時間３０秒の条件でキャラメライジング処理をおこない、ガラス繊維織物を得た。
【００５１】
次に、処理液を準備した。処理液は、バインダー成分とするポリテトラフロオロエチレン（以下、「ＰＴＦＥ」と略することがある。）溶液（三井・デュポンフロロケミカル株式会社製商品名ＰＴＦＥ  ３１−ＪＲ、ＰＴＦＥの固形分濃度６０質量％）６５質量部に、ケイ酸塩の粉粒体（株式会社レプコ製商品名ＭＹＣＡ  Ｓ−ＸＦ）３９質量部を加え、十分攪拌し、得た。
【００５２】
得られたガラス繊維織物を、上記処理液中に含浸し、ニップロールにてニップ圧を１ｋｇｆ／ｃｍ２として絞り、２段階の乾燥（１段目：温度２１０℃、時間１５分、２段目：温度２５０℃、時間１５分）にて乾燥させ、本発明の集塵フィルター用布帛を得た。該布帛において、ケイ酸塩の粉粒体は、例えば図１に示すように、バインダー成分を介して、布帛表面及び布帛内部のガラス繊維上に含まれていた。
【００５３】
（実施例２）
経糸として、ユニチカ株式会社製商品名Ｄ４５０  ６／２  ３．８Ｓ（Ｄ４５０  １／０  １Ｚを６本下撚りしたものを２本上撚りした合撚糸、上撚り数３．８回／２５ｍｍ、フィラメント径５．０μｍ、番手１３４．４ｔｅｘ）、緯糸として、ユニチカ株式会社製商品名ＳＴＤ４１０（バルキー加工糸、フィラメント径５．０μｍ、番手４１０．０ｔｅｘ）を用いた。なお、経糸、緯糸とも、ガラス繊維を構成するガラス組成物は上記ガラス組成物Ａとした。
【００５４】
上記経糸、及び緯糸を用い、二重織組織で製織（経糸密度４８本／２５ｍｍ、緯糸密度３８本／２５ｍｍ）し、温度６８０℃、時間３０秒の条件でキャラメライジング処理をおこない、ガラス繊維織物を得た。
【００５５】
次に、処理液を準備した。処理液は、バインダー成分とするポリテトラフロオロエチレン（以下、「ＰＴＦＥ」と略することがある。）溶液（三井・デュポンフロロケミカル株式会社製商品名ＰＴＦＥ  ３１−ＪＲ、ＰＴＦＥの固形分濃度６０質量％）６５質量部に、ケイ酸塩の粉粒体（株式会社レプコ製商品名ＭＹＣＡ  Ｓ−ＸＦ）３９質量部を加え、十分攪拌し、得た。
【００５６】
得られたガラス繊維織物を、上記処理液中に含浸し、ニップロールにてニップ圧を１ｋｇｆ／ｃｍ２として絞り、２段階の乾燥（１段目：温度２１０℃、時間１５分、２段目：温度２５０℃、時間１５分）にて乾燥させ、本発明の集塵フィルター用布帛を得た。該布帛において、ケイ酸塩の粉粒体は、例えば図１と同様に、バインダー成分を介して、布帛表面及び布帛内部のガラス繊維上に含まれていた。
【００５７】
（実施例３）
処理液として、バインダー成分とするポリテトラフロオロエチレン（以下、「ＰＴＦＥ」と略することがある。）溶液（三井・デュポンフロロケミカル株式会社製商品名ＰＴＦＥ  ３１−ＪＲ、ＰＴＦＥの固形分濃度６０質量％）５０質量部に、ケイ酸塩の粉粒体（株式会社レプコ製商品名ＭＹＣＡ  Ｓ−ＸＦ）１２０質量部を加え、十分攪拌したものを使用したもの以外は、実施例２と同様におこない、本発明の集塵フィルター用布帛を得た。該布帛において、ケイ酸塩の粉粒体は、例えば図１と同様に、バインダー成分を介して、布帛表面及び布帛内部のガラス繊維上に含まれていた。
【００５８】
（実施例４）
経糸として、ユニチカ株式会社製商品名Ｄ４５０  ６／２  ３．８Ｓ（Ｄ４５０  １／０  １Ｚを６本下撚りしたものを２本上撚りした合撚糸、上撚り数３．８回／２５ｍｍ、フィラメント径５．０μｍ、番手１３４．４ｔｅｘ）、緯糸として、ユニチカ株式会社製商品名ＳＴＤ３００（バルキー加工糸、フィラメント径５．０μｍ、番手３０２．０ｔｅｘ）１本と、ユニチカ株式会社製商品名Ｄ４５０  ３／０（フィラメント径５．０μｍ、番手３３．６ｔｅｘ）１本とを合撚した糸（撚り数２．０Ｓ、番手３３５．６ｔｅｘ）を用いた。なお、経糸、緯糸とも、ガラス繊維を構成するガラス組成物は上記ガラス組成物Ａとした。
【００５９】
上記経糸、及び緯糸を用い、二重織組織で製織（経糸密度４８本／２５ｍｍ、緯糸密度４７本／２５ｍｍ）し、温度６８０℃、時間３０秒の条件でキャラメライジング処理をおこない、ガラス繊維織物を得た。
【００６０】
次に、処理液を準備した。処理液は、バインダー成分とするポリテトラフロオロエチレン（以下、「ＰＴＦＥ」と略することがある。）溶液（三井・デュポンフロロケミカル株式会社製商品名ＰＴＦＥ  ３１−ＪＲ、ＰＴＦＥの固形分濃度６０質量％）６５質量部に、ケイ酸塩の粉粒体（株式会社レプコ製商品名ＭＹＣＡ  Ｓ−ＸＦ）３９質量部を加え、十分攪拌し、得た。
【００６１】
得られたガラス繊維織物を、上記処理液中に含浸し、ニップロールにてニップ圧を１ｋｇｆ／ｃｍ２として絞り、２段階の乾燥（１段目：温度２１０℃、時間１５分、２段目：温度２５０℃、時間１５分）にて乾燥させ、本発明の集塵フィルター用布帛を得た。該布帛において、ケイ酸塩の粉粒体は、例えば図１と同様に、バインダー成分を介して、布帛表面及び布帛内部のガラス繊維上に含まれていた。
【００６２】
（実施例５）
経糸として、ユニチカ株式会社製商品名Ｄ４５０  ６／２  ３．８Ｓ（Ｄ４５０  １／０  １Ｚを６本下撚りしたものを２本上撚りした合撚糸、上撚り数３．８回／２５ｍｍ、フィラメント径５．０μｍ、番手１３４．４ｔｅｘ）、緯糸として、ユニチカ株式会社製商品名ＳＴＤ３００（バルキー加工糸、フィラメント径５．０μｍ、番手３０２．０ｔｅｘ）を用いた。なお、経糸、緯糸とも、ガラス繊維を構成するガラス組成物は上記ガラス組成物Ｂとした。
【００６３】
上記経糸、及び緯糸を用い、二重織組織で製織（経糸密度４８本／２５ｍｍ、緯糸密度４７本／２５ｍｍ）し、温度６８０℃、時間３０秒の条件でキャラメライジング処理をおこない、ガラス繊維織物を得た。
【００６４】
次に、処理液を準備した。処理液は、バインダー成分とするポリテトラフロオロエチレン（以下、「ＰＴＦＥ」と略することがある。）溶液（三井・デュポンフロロケミカル株式会社製商品名ＰＴＦＥ  ３１−ＪＲ、ＰＴＦＥの固形分濃度６０質量％）６５質量部に、ケイ酸塩の粉粒体（株式会社レプコ製商品名ＭＹＣＡ  Ｓ−ＸＦ）３９質量部を加え、十分攪拌し、得た。
【００６５】
得られたガラス繊維織物を、上記処理液中に含浸し、ニップロールにてニップ圧を１ｋｇｆ／ｃｍ２として絞り、２段階の乾燥（１段目：温度２１０℃、時間１５分、２段目：温度２５０℃、時間１５分）にて乾燥させ、本発明の集塵フィルター用布帛を得た。該布帛において、ケイ酸塩の粉粒体は、例えば図１と同様に、バインダー成分を介して、布帛表面及び布帛内部のガラス繊維上に含まれていた。
【００６６】
（比較例１）
経糸として、ユニチカ株式会社製商品名Ｄ４５０  ６／２  ３．８Ｓ（Ｄ４５０  １／０  １Ｚを６本下撚りしたものを２本上撚りした合撚糸、上撚り数３．８回／２５ｍｍ、フィラメント径５．０μｍ、番手１３４．４ｔｅｘ）、緯糸として、ユニチカ株式会社製商品名ＳＴＤ３００（バルキー加工糸、フィラメント径５．０μｍ、番手３０２．０ｔｅｘ）を用いた。なお、経糸、緯糸とも、ガラス繊維を構成するガラス組成物は上記ガラス組成物Ａとした。
【００６７】
上記経糸、及び緯糸を用い、二重織組織で製織（経糸密度４８本／２５ｍｍ、緯糸密度４７本／２５ｍｍ）し、温度６８０℃、時間３０秒の条件でキャラメライジング処理をおこない、比較例の布帛を得た。該布帛の質量は７７４．０ｇ／ｍ２であった。
【００６８】
（比較例２）
経糸として、ユニチカ株式会社製商品名Ｄ４５０  ６／２  ３．８Ｓ（Ｄ４５０  １／０  １Ｚを６本下撚りしたものを２本上撚りした合撚糸、上撚り数３．８回／２５ｍｍ、フィラメント径５．０μｍ、番手１３４．４ｔｅｘ）、緯糸として、ユニチカ株式会社製商品名ＳＴＤ４１０（バルキー加工糸、フィラメント径５．０μｍ、番手４１０．０ｔｅｘ）を用いた。なお、経糸、緯糸とも、ガラス繊維を構成するガラス組成物は上記ガラス組成物Ａとした。
【００６９】
上記経糸、及び緯糸を用い、二重織組織で製織（経糸密度４８本／２５ｍｍ、緯糸密度３８本／２５ｍｍ）し、温度６８０℃、時間３０秒の条件でキャラメライジング処理をおこない、比較例の布帛を得た。該布帛の質量は８７６．５ｇ／ｍ２であった。
【００７０】
（比較例３）
経糸として、ユニチカ株式会社製商品名Ｄ４５０  ６／２  ３．８Ｓ（Ｄ４５０  １／０  １Ｚを６本下撚りしたものを２本上撚りした合撚糸、上撚り数３．８回／２５ｍｍ、フィラメント径５．０μｍ、番手１３４．４ｔｅｘ）、緯糸として、ユニチカ株式会社製商品名ＳＴＤ３００（バルキー加工糸、フィラメント径５．０μｍ、番手３０２．０ｔｅｘ）１本と、ユニチカ株式会社製商品名Ｄ４５０  ３／０（フィラメント径５．０μｍ、番手３３．６ｔｅｘ）１本とを合撚した糸（撚り数２．０Ｓ、番手３３５．６ｔｅｘ）を用いた。なお、経糸、緯糸とも、ガラス繊維を構成するガラス組成物は上記ガラス組成物Ａとした。
【００７１】
上記経糸、及び緯糸を用い、二重織組織で製織（経糸密度４８本／２５ｍｍ、緯糸密度４７本／２５ｍｍ）し、温度６８０℃、時間３０秒の条件でキャラメライジング処理をおこない、比較例の布帛を得た。該布帛の質量は８３９．０ｇ／ｍ２であった。
【００７２】
（比較例４）
経糸として、ユニチカ株式会社製商品名Ｄ４５０  ６／２  ３．８Ｓ（Ｄ４５０  １／０  １Ｚを６本下撚りしたものを２本上撚りした合撚糸、上撚り数３．８回／２５ｍｍ、フィラメント径５．０μｍ、番手１３４．４ｔｅｘ）、緯糸として、ユニチカ株式会社製商品名ＳＴＤ３００（バルキー加工糸、フィラメント径５．０μｍ、番手３０２．０ｔｅｘ）を用いた。なお、経糸、緯糸とも、ガラス繊維を構成するガラス組成物は上記ガラス組成物Ｂとした。
【００７３】
上記経糸、及び緯糸を用い、二重織組織で製織（経糸密度４８本／２５ｍｍ、緯糸密度４７本／２５ｍｍ）し、温度６８０℃、時間３０秒の条件でキャラメライジング処理をおこない、比較例の布帛を得た。該布帛の質量は８１５．９ｇ／ｍ２であった。
【００７４】
４．布帛の評価結果
得られた布帛の評価結果を表１に示す。
【００７５】
【表１】
0006679339.tif 000002
【００７６】
実施例１〜５の布帛は、耐熱性繊維からなる布帛であって、前記耐熱性繊維上にケイ酸塩の粉粒体とバインダー成分とを含むことから、２５０℃を超える雰囲気温度においても、耐折性に優れることができるものであった。
【００７７】
実施例２と３を比較すると、実施例２は、ケイ酸塩の粉粒体とバインダー成分との含有比率（ケイ酸塩の粉粒体の含有量（ｇ／ｍ２）／バインダー成分との含有量（ｇ／ｍ２））が４０／６０〜６０／４０であったことから、２５０℃を超える雰囲気温度の条件下に熱暴露した場合に、耐折性がより一層優れたものであった。
【００７８】
また、実施例１または２と、実施例４とを比較すると、実施例４は、緯糸がマルチフィラメント糸からなるバルキー加工糸とマルチフィラメント糸からなるヤーンとの合撚糸であることから、熱処理前の緯方向における耐折性がより一層優れたものであった。
【００７９】
また、実施例１と実施例５とを比較すると、実施例１は、ガラス繊維を構成するガラス組成物が、ＳｉＯ２の含有量が６４．０〜６６．０質量％、Ａｌ２Ｏ３の含有量が２４．０〜２６．０質量％、ＭｇＯの含有量が９．０〜１１．０％、その他成分の含有量が３質量％以下（０質量％を含む。）であったことから、２５０℃を超える雰囲気温度の条件下に熱暴露した場合に、耐折性がより一層優れたものであった。
【００８０】
また、実施例１〜５は、分子構造内に側鎖及び分岐のない熱可塑性樹脂である、ＰＴＦＥ樹脂を含むものであったことから、針通し性が特に良好であった。加えて、実施例１〜５は、集塵性も良好であった。
【００８１】
一方、比較例１〜４は、耐熱性繊維上にケイ酸塩の粉粒体を含まないことから、２５０℃を超える雰囲気温度、例えば雰囲気温度４００℃の条件下に熱暴露した場合において、耐折性に劣るものであった。また、比較例１〜４は、針通し性に劣るものであった。
【図１】
0006679339.tif 000003